(57)【要約】【課題】  ３００℃をこえる高温はんだや錫リッチの鉛フリーはんだおよび塩素含有量の多いフラックスなどの腐食性や侵食性の高い部材を使用しても、長期間にわたって安定かつ安全にはんだ付け作業を行うことができるはんだ槽を提供すること。【解決手段】  内面側がチタン層１ａで、外面側がステンレス層１ｂとなるように、溶融したはんだ１８の容器１を構成し，チタン製のフランジ管４を取り付ける透孔１２を設ける。シーズヒータ１３ａのチタン製のシース９をフランジ管４に嵌合して、これらを溶接部２０ａで溶接することにより、溶融したはんだ１８が接触する部分を耐侵食性に構成する。【選択図】      図１
2006212711.tif 000002
【特許請求の範囲】
【請求項１】
溶融したはんだを収容する容器を備えたはんだ槽であって、
一方の表面にチタン層を有し他方の表面にステンレス層を有するクラッド材を使用して前記容器の内面を前記チタン層で構成し、
前記容器にシーズヒータを設けるための透孔を設け、
チタン製のフランジ管を前記透孔に嵌合して前記容器の内面で溶接して固定し、
チタン製のシースにより構成したシーズヒータを前記フランジ管に嵌合して前記シーズヒータをフランジ管に溶接して固定することを特徴とするはんだ槽。
【発明の詳細な説明】
【技術分野】
【０００１】
本発明は、高い温度の溶融はんだや錫リッチの溶融はんだそして腐食性のフラックスに対して、耐浸食性の強いはんだ槽を実現する技術に関する。
【０００２】
従来の耐腐食性が強いとされているステンレス製のはんだ槽を使用しても、溶融はんだの温度が３００℃を越えると喰われによる浸食が生じる。また、錫リッチのはんだ、例えば鉛フリーはんだにおいては、３００℃以下においても同様の浸食が生じやすい。さらに、ＶＯＣ（Ｖｏｌａｔｉｌｅ  Ｏｒｇａｎｉｃ  Ｃｏｍｐｏｕｎｄｓ：揮発性有機化合物）フリーフラックス等の塩素含有量の多いフラックスでは、その酸によりはんだ槽が浸食され腐食する。
【０００３】
これらに原因する腐食・浸食は、はんだ槽の寿命を著しく短くする。そのため、耐浸食性のはんだ槽が求められている。
【背景技術】
【０００４】
電子部品を搭載したプリント配線板のフロー式はんだ付けを行う場合は、通常はその被はんだ付け面に予めフラックスを塗布しておいて（フラックス塗布工程）、続いてこのプリント配線板をその被はんだ付け部の温度が約１００℃程度の温度になるように予備加熱し（予備加熱工程）、その後に溶融はんだとこのプリント配線板の被はんだ付け面とを接触させ、これによりこの被はんだ付け面の被はんだ付け部に溶融はんだを供給してはんだ付けが行われる（はんだ付け工程）。いわゆるフロー式はんだ付け方法の標準的なはんだ付け手順である。
【０００５】
はんだ付け工程においては、通常はんだ槽に収容された溶融はんだの噴流波を形成しておいて、この噴流波にプリント配線板の被はんだ付け部を接触させてはんだ付けが行われる。
【０００６】
図７を参照して、従来のはんだ槽を説明する。
【０００７】
図７は、従来のはんだ槽を説明するための図で、図７（ａ）は、はんだ槽の縦断面図、（ｂ）は、（ａ）のフランジ管部分の拡大図である。
【０００８】
すなわち、ステンレス製の容器２に孔（透孔）１２を設けて、この孔１２にステンレス製のフランジ管６を嵌合してその一端を容器２の内面側において溶接部２０で溶接し、このフランジ管６にステンレス製のシース１０のシーズヒータ１３を嵌合して前記フランジ管６の他端側（容器２の外面側）において溶接部２０で溶接して構成されている。図７（ｂ）に示す溶接部２０はこれらの溶接箇所を示してあり、それぞれステンレス相互が溶接されている。
【０００９】
これにより、フランジ管６とシーズヒータ１３のシース１０とを同じ端部位置の同心円周において溶接することができるようになり、肉厚の薄いシーズヒータ１３のシース１０を容易かつ堅牢に容器２に固定することができる。また、溶接部２０の密封性も良好に保持することができる。また、シーズヒータ１３のシース１０よりも肉厚の厚いフランジ管６を容器２に溶接する構成であるので、容器２とフランジ管６との溶接も容易かつ堅牢で密封性良く固定することができる。
【００１０】
なお、ステンレス製のシース１０のシーズヒータ１３は、このステンレス製のシース１０内にヒータ線１４を設け、その周囲に熱伝導率が高く耐熱性の耐熱絶縁材１５を充填して構成され、このステンレス製のシース１０の端部に封口部材１６とヒータ線１４への接続用の端子１７を設けて構成されている。また、図７（ａ）において、１８ははんだを示す。
【発明の開示】
【発明が解決しようとする課題】
【００１１】
高温環境で使用される電子装置のはんだ付け、例えばプリント配線板のはんだ付けには、例えばはんだ付け時のはんだ温度が３００℃以上の高温はんだが使用されている。
【００１２】
また、鉛の毒性が環境や人体に与える負荷の大きさから鉛フリーはんだが使用されるようになってきているが、主にその主成分が錫である錫リッチの鉛フリーはんだが使用されている。
【００１３】
さらに、フラックス中のＶＯＣが光化学スモッグ発生の原因になったり発ガン性がある等のことから、ＶＯＣを含まないＶＯＣフリーフラックスが使用されるようになってきている。その代表的なものは、塩素含有量の多い水溶性フラックスである。
【００１４】
一方で、今まで耐腐食性が強いとされているステンレス製の容器を使用しても、溶融したはんだの温度が３００℃を越えると溶融したはんだによりはんだ槽が喰われて浸食が生じる。また、錫リッチのはんだ例えば鉛フリーはんだにおいては、３００℃以下においても同様の浸食が生じやすい。特には、錫含有率が８５重量％以上の錫リッチのはんだにおいて浸食が顕著に進行するようになる。これは、溶融したはんだの錫中にステンレス材のニッケルが溶出しやすくなるからである。さらに、ＶＯＣフリーフラックス等の塩素含有量の多いフラックスでは、その酸によりはんだ槽が浸食される。
【００１５】
これらのことは、はんだ槽内のはんだを加熱して溶融状態に保持するシーズヒータにおいても同様である。すなわち、通常はシーズヒータのシースにはステンレス材が使用されているからである。
【００１６】
そして、これらに原因する浸食は、はんだ槽の寿命を著しく短くする。そのため、耐浸食性のはんだ槽が求められいる。
【００１７】
本発明の目的は、高温はんだや錫リッチの鉛フリーはんだ、そして、塩素含有量の多いフラックス等の腐食性や浸食性の高い部材を使用しても、長期間にわたって安定かつ安全にはんだ付け作業を行うことができるはんだ槽を実現することにある。
【課題を解決するための手段】
【００１８】
本発明にかかるはんだ槽は、多層構造に構成された耐浸食性の部材を使用して溶融はんだを収容する容器を備えたはんだ槽を構成したところ、および、前記はんだを収容する容器にシーズヒータを堅牢に固定できるように構成したところに特徴がある。
【００１９】
溶融したはんだを収容する容器を備えたはんだ槽であって、一方の表面にチタン層を有し他方の表面にステンレス層を有するクラッド材を使用して前記容器の内面をチタン層で構成する。他方で、前記容器にシーズヒータを設けるための透孔を設け、チタン製のフランジ管を前記透孔に嵌合して前記容器の内面で溶接して固定し、チタン製のシースにより構成したシーズヒータを前記フランジ管に嵌合して前記シーズヒータを前記フランジ管に溶接して固定するように構成する。
【００２０】
すなわち、チタン層のチタン材はステンレス材よりも耐腐食性が一層高いので、高温はんだや錫リッチの鉛フリーはんだおよび塩素含有量の多いフラックスが塗布された被はんだ付けワークを使用してはんだ付け作業を行っても、浸食はほとんど進行することがなく、長期間にわたって安定にはんだ槽の機能を果たすことができる。
【００２１】
また、チタン材の脆性をステンレス層のステンレス材が備える強靭性により補強して堅牢な容器を備えたはんだ槽を実現することができる。
【００２２】
さらに、チタン製のシースにより構成したシーズヒータを使用するので溶融はんだよりも一層高温であるシーズヒータの浸食も防止することができるようになる。しかも、はんだを収容する容器のチタン層およびチタン製のフランジ管そしてチタン製のシースの全てがチタン相互の溶接により固定できるので、シーズヒータを容易かつ堅牢に容器に固定したはんだ槽とすることができる。
【発明の効果】
【００２３】
以上のように本発明にかかるはんだ槽によれば、はんだ槽に対して浸食性の高い条件ではんだ付け作業を行うような場合、すなわち、従来から通常使用されてきた錫−鉛共晶はんだの使用温度（通常約２４５℃程度）を越えた高い温度の溶融したはんだを使用する場合や、錫の含有率が高く８５重量％を越えるようなはんだを使用するような場合、特には錫の含有率が高く８５重量％を越えるような鉛フリーはんだを使用するような場合、また、塩素含有量の多いフラックス（例えば、水溶性フラックス等のＶＯＣフリーフラックス）をプリント配線板等の被はんだ付けワークに塗布してはんだ付けを行うような場合において、耐浸食性が高く長期間に渡って安定かつ安全にその機能を果たすはんだ槽を実現することができようになる。
【００２４】
その結果、環境負荷の少ない鉛フリーはんだやＶＯＣフリーフラックスを使用して、生活の必須のインフラとなった、特にプリント配線板等の電子装置のはんだ付け作業を安定して行うことができるようになる。また、環境負荷や人体に対する毒性の低い部材を使用して安心してはんだ付け作業を行うことができるようになる。
【発明を実施するための最良の形態】
【００２５】
本発明にかかるはんだ槽は、次のような実施形態例において実施することができる。
【実施例】
【００２６】
図１を参照して、本発明にかかるはんだ槽の実施形態例を説明する。図１は、本発明の実施形態例のはんだ槽の構成を説明するための図で、図１（ａ）は、はんだ槽の縦断面図、（ｂ）は、（ａ）のフランジ管部分の拡大図である。
【００２７】
すなわち、チタンとステンレスのクラッド材を使用してその内面側がチタン層１ａで外面側がステンレス層１ｂとなるように溶融したはんだ１８の容器１を構成し、フランジ管４を取り付けるための透孔１２を設ける。なお、このようなクラッド材は圧延法や溶接法、爆着法、鋳ぐるみ法、等々の方法により製造されている。なお、図７で説明したその他の符号の説明は省略する。
【００２８】
この容器１にフランジ管４を設ける構成は図７に示す従来例と同様であるが、チタン製のフランジ管４を使用し、容器１の内面におけるチタン層１ａとフランジ管４とのチタン相互を溶接部２０ａで溶接し、このフランジ管４にチタン製のシース９のシーズヒータ１３ａを嵌合して、フランジ管４の外側の端部の同心円周部分においてチタン相互を溶接して固定する構成である。図１（ｂ）に溶接部２０ａが示してある。
【００２９】
これにより、溶融したはんだ１８に接触する容器１内面および溶融したはんだ１８に接触しこの溶融したはんだ１８よりも高温となるシーズヒータ１３ａをチタン材により構成することが可能となる。
【００３０】
すなわち、チタン材はステンレス材よりも耐腐食性が一層高いので、高温はんだや錫リッチの鉛フリーはんだおよび塩素含有量の多いフラックスが塗布された被はんだ付けワークを使用してはんだ付け作業を行っても、浸食はほとんど進行することがなく、長期間にわたって安定にはんだ槽の機能を果たすことができる。
【００３１】
しかも、チタン材の脆性をステンレス層１ｂのステンレス材が備える強靭性により補強して堅牢な容器を実現することができる。また、容器１のチタン層１ａおよびチタン製のフランジ管４そしてチタン製のシース９の全てがチタン相互の溶接により固定できるので、シーズヒータ１３ａを容易かつ堅牢に容器１に固定することが可能となり、堅牢なはんだ槽を容易に製造することができる。
【００３２】
続いて、以下に参考となる構成例について説明しておく。
【００３３】
〔参考例−１〕
図２は、参考例−１のはんだ槽の構成を説明するための図で、図２（ａ）は、はんだ槽の縦断面図、（ｂ）は、（ａ）のフランジ管部分の拡大図である。また、図３はフランジ管の製作手段を説明するための図である。
【００３４】
すなわち、容器１は、前記実施形態例と同様にチタンとステンレスのクラッド材を使用してその内面側がチタン層１ａで外面側がステンレス層１ｂとなるように溶融したはんだ１８を収容する容器１を構成し、フランジ管５を取り付けるための透孔１２を設ける。
【００３５】
そして、フランジ管５は、クラッド材を使用し、図２（ｂ）に示すように容器１の内面におけるチタン層１ａとフランジ管５のチタン層５ａとを相互に溶接部２０ａで溶接し、このフランジ管５にステンレス製のシース１０のシーズヒータ１３を嵌合して、フランジ管５の外側の端部の同心円周部分においてフランジ管５のステンレス層５ｂとシーズヒータ１３のステンレス製のシース１０相互を溶接部２０で溶接して固定する構成である。これにより、チタン層１ａを有する容器１にステンレス製のシース１０のシーズヒータ１３を堅牢に固定することができる。
【００３６】
なお、図２に示すようなチタン層５ａとステンレス層５ｂとからなるクラッド材製のフランジ管５は、図３に示すようにして得ることができる。すなわち、ステンレス層８ｂとチタン層８ａとからなるクラッド材（例えば、爆着クラッド鋼）８を縦方向にパイプ状に打ち抜いたり、あるいは切削加工することにより得ることができる。
【００３７】
以上のようにしてはんだ槽を構成することにより、高温はんだや錫リッチの鉛フリーはんだ、塩素含有量の多いフラックスが塗布された被はんだ付けワークを使用してはんだ付け作業を行っても、浸食はほとんど進行することがなく、長期間にわたって安定にはんだ槽の機能を果たすことができるはんだ槽を得ることができる。
【００３８】
なお、この参考例−１では、ステンレス製のシース１０のシーズヒータ１３を使用するので、溶融したはんだ１８の温度はそれ程には高くはないが（例えば、２５０℃〜３００℃程度）、塩素含有量の多いフラックスが塗布された被はんだ付けワークのはんだ付け作業を行うような場合のはんだ槽として好適である。
【００３９】
また、前記実施形態例と同様に、堅牢な容器を実現することができるとともに、そのシース１０が容器１の内面とは異なる材質のシーズヒータ１３を容易かつ堅牢に容器１に固定することが可能となり、堅牢なはんだ槽を容易に製造することができる。
【００４０】
〔参考例−２〕
図４は、参考例−２のはんだ槽の構成を説明するための図で、図４（ａ）は、はんだ槽の縦断面図、（ｂ）は、（ａ）のフランジ管部分の拡大図である。
【００４１】
すなわち、容器２は、図７に示す従来例と同様にステンレス材を使用して構成したものであるが、シーズヒータは、チタン製のシース９を使用したシーズヒータ１３ａを使用して構成したものである。
【００４２】
そのため、フランジ管５にもクラッド材を使用し、図４（ｂ）に示すように容器２の内面においてこのステンレス製の容器２とフランジ管５のステンレス層５ｂとを相互に溶接部２０で溶接し、このフランジ管５にチタン製のシース９のシーズヒータ１３ａを嵌合して、フランジ管５の外側の端部の同心円周部分においてフランジ管５のチタン層５ａとシーズヒータ１３ａのチタン製のシース９相互を溶接部２０ａで溶接して固定する構成である。
【００４３】
これにより、ステンレス製の容器２にチタン製のシース９のシーズヒータ１３ａを固定することができる。なお、クラッド材を使用したフランジ管５については、参考例−１において説明した部材と同様にして得ることができる。
【００４４】
以上のようにしてはんだ槽を構成することにより、溶融したはんだ１８の温度はそれ程には高くはないが（例えば、２５０℃〜３００℃程度であるが、通常使用されてきた錫−鉛共晶はんだの使用温度２４５℃程度よりも高い場合）、溶融したはんだの温度よりも温度の高いシーズヒータの浸食が，心配されるような場合に、耐久性の高いはんだ槽を得ることができる。
【００４５】
例えば、必要とされるヒータ電力を多数のシーズヒータにより供給するように設計可能な場合は、シーズヒータの温度は溶融はんだの温度に対してそれ程には高くはならないが、１本あるいは少数のシーズヒータにより供給するように設計する場合にはシーズヒータの温度がかなり高くなる。
【００４６】
〔参考例−３〕
図５は、参考例−３のはんだ槽の構成を説明するための図で、図５（ａ）は、はんだ槽の縦断面図、（ｂ）は、（ａ）のフランジ管部分の拡大図である。
【００４７】
すなわち、容器２やシーズヒータ１３およびその固定構造は図７で示す従来例と同様であるが、容器２の内面およびシーズヒータ１３の表面にセラミックス材を塗布する等してセラミックス層２１を形成して構成したはんだ槽である。
【００４８】
このように構成することにより、高温はんだや錫リッチの鉛フリーはんだに対して極めて耐浸食性の高いはんだ槽を実現することができる。
【００４９】
特に、錫の含有率が８５重量％以上の鉛フリーはんだは、ステンレスに対して強浸食性を示すのであるが、耐腐食性の極めて高いセラミックス層２１を容器２の内面およびシーズヒータ１３の表面に形成することにより、このような強浸食性の溶融したはんだ１８においても、シーズヒータ１３を含めて長期間にわたって安定にはんだ槽の機能を果たすことができるようになる。
【００５０】
また、塩素含有量の多いフラックスが塗布されたプリント配線板のはんだ付け作業を行う場合においても、はんだ槽の容器２が浸食されることもなく。極めて安定したはんだ槽を得ることができる。
【００５１】
〔参考例−４〕
図６は、参考例−４のはんだ槽の構成を説明するための図で、図６（ａ）は、はんだ槽の縦断面図、（ｂ）は、（ａ）のフランジ管部分の拡大図である。
【００５２】
すなわち、この参考例−４は、図４に示す参考例−２の容器２の内面にセラミックス材を塗布する等してセラミックス層２１を形成して構成したはんだ槽である。
【００５３】
そして、参考例−３と同様に、高温はんだや錫リッチの鉛フリーはんだ（例えば、錫の含有率が８５重量％以上の鉛フリーはんだ）対して極めて耐浸食性の高いはんだ槽を実現することができる。また、塩素含有量の多いフラックスが塗布されたプリント配線板のはんだ付け作業を行う場合においても、はんだ槽の容器２が浸食されることもなく。極めて安定したはんだ槽を得ることができる。その結果、長期間にわたって安定にはんだ槽の機能を果たすことができるようになる。
【００５４】
また、チタン層５ａおよびステンレス層５ｂとから成るクラッド材により構成したフランジ管５を使用することにより、セラミックス層２１を形成した容器２にチタン製のシース９のシーズヒータ１３ａを堅牢に設けることが可能となり、耐浸食性が高く、温度の高いシーズヒータ１３ａを設けることができるようになる。
【図面の簡単な説明】
【００５５】
【図１】本発明の実施形態例のはんだ槽を説明するための図である。
【図２】参考例−１のはんだ槽を説明するための図である。
【図３】フランジ管の製作手段を説明するための図である。
【図４】参考例−２のはんだ槽を説明するための図である。
【図５】参考例−３のはんだ槽を説明するための図である。
【図６】参考例−４のはんだ槽を説明するための図である。
【図７】従来のはんだ槽を説明するための図である。
【符号の説明】
【００５６】
１  クラッド材製の容器
１ａ  チタン層
１ｂ  ステンレス層
２  ステンレス製の容器
４  チタン製のフランジ管
５  クラッド材製のフランジ管
５ａ  チタン層
５ｂ  ステンレス層
６  ステンレス製のフランジ管
８  フランジ管用のクラッド材
８ａ  チタン層
８ｂ  ステンレス層
９  チタン製のシース
１０  ステンレス製のシース
１２  透孔
１３  シーズヒータ
１３ａ  シーズヒータ（チタン製のシースのシーズヒータ）
１４  ヒータ線
１５  耐熱絶縁材
１６  封口部材
１７  端子
１８  はんだ
２０  溶接部
２０ａ  溶接部（チタン相互の溶接部）
２１  セラミック層
【図１】
2006212711.tif 000003
【図２】
2006212711.tif 000004
【図３】
2006212711.tif 000005
【図４】
2006212711.tif 000006
【図５】
2006212711.tif 000007
【図６】
2006212711.tif 000008
【図７】
2006212711.tif 000009